(57)【要約】  本発明は、（ａ）１種以上の（メタ）アクリレート系誘導体を含む（メタ）アクリレート系ユニットと、（ｂ）ヒドロキシ基含有部を有する鎖及び芳香族部を有する芳香族系ユニットと、（ｃ）１種以上のスチレン系誘導体を含むスチレン系ユニットと、を含む樹脂組成物に関する。【特許請求の範囲】
【請求項１】
（ａ）１種以上の（メタ）アクリレート系誘導体を含む（メタ）アクリレート系ユニットと、（ｂ）ヒドロキシ基含有部を有する鎖及び芳香族部を有する芳香族系ユニットと、（ｃ）１種以上のスチレン系誘導体を含むスチレン系ユニットと、を含む樹脂組成物。
【請求項２】
（ｄ）環部を有する環系ユニットをさらに含む請求項１に記載の樹脂組成物。
【請求項３】
前記環部は、マレイン酸無水物、マレイミド、グルタル酸無水物、グルタルイミド、ラクトン及びラクタムからなる群から選択される、請求項２に記載の樹脂組成物。
【請求項４】
前記（メタ）アクリレート系ユニットは、前記（メタ）アクリレート誘導体と環部を有する環系ユニットの共重合体からなる、請求項１に記載の樹脂組成物。
【請求項５】
前記環系ユニットの環部は、マレイン酸無水物、マレイミド、グルタル酸無水物、グルタルイミド、ラクトン及びラクタムからなる群から選択される、請求項４に記載の樹脂組成物。
【請求項６】
前記共重合体中の前記（メタ）アクリレート誘導体の含量は、前記共重合体の重量に対して約５０％〜９９％である、請求項４に記載の樹脂組成物。
【請求項７】
前記スチレン系ユニットは、スチレン誘導体と環部を有する環系ユニットの共重合体からなる、請求項１に記載の樹脂組成物。
【請求項８】
前記環系ユニットの環部は、マレイン酸無水物、マレイミド、グルタル酸無水物、グルタルイミド、ラクトン及びラクタムからなる群から選択される、請求項７に記載の樹脂組成物。
【請求項９】
前記共重合体は、前記共重合体の重量に対して、スチレン系誘導体を約３０％〜９９％、前記環系ユニットを約１％〜７０％含む、請求項７に記載の樹脂組成物。
【請求項１０】
前記（メタ）アクリレート系ユニットは、前記スチレン系ユニットとの共重合体からなる、請求項１に記載の樹脂組成物。
【請求項１１】
前記芳香族系ユニットは、フェノキシ系樹脂を含む、請求項１に記載の樹脂組成物。
【請求項１２】
前記芳香族系ユニットは、１，５００〜２，０００，０００ｇ／ｍｏｌの数平均分子量を有する、請求項１に記載の樹脂組成物。
【請求項１３】
前記芳香族系ユニットは、下記式１で表される少なくとも１種のユニットを５〜１０，０００個含む、請求項１に記載の樹脂組成物。
【化１】
2011519389.tif 000011
前記式中、Ｘは、少なくとも一つのベンゼン環を含む２価基であり、Ｒは、炭素数１〜６の直鎖又は分岐鎖のアルキレン基である。
【請求項１４】
前記Ｘは、下記構造式からなる群から選択された２価基である、請求項１３に記載の樹脂組成物。
【化２】
2011519389.tif 000012
【請求項１５】
前記芳香族系ユニットは、下記式６で表されるユニットを５〜１０，０００個含む、請求項１３に記載の樹脂組成物。
【化３】
2011519389.tif 000013
【請求項１６】
前記スチレン系ユニットは、スチレンのベンゼン環又はビニル基に脂肪族炭化水素及びヘテロ原子を含む基から選択される１つ以上の置換基を有するかまたは有しないスチレンを含む、請求項１に記載の樹脂組成物。
【請求項１７】
前記樹脂は、樹脂重量に対してスチレン系ユニット約１％〜９９％を含む、請求項１に記載の樹脂組成物。
【請求項１８】
前記（メタ）アクリレート系ユニットは、（メタ）アクリレート誘導体及びマレイミドの共重合体からなり、前記芳香族系ユニットは、下記式６で表されるユニットを５〜１０，０００個含み、前記スチレン系ユニットは、スチレン誘導体及びマレイン酸無水物の共重合体からなる、請求項１に記載の樹脂組成物。
【化４】
2011519389.tif 000014
【請求項１９】
前記（メタ）アクリレート誘導体及びマレイミドの共重合体の含量は、樹脂重量に対して約５０％〜９９％であり、前記芳香族系ユニットの含量は、樹脂重量に対して約０．５％〜４０％であり、前記スチレン誘導体及びマレイン酸無水物の共重合体の含量は、樹脂重量に対して約０．５％〜３０％である、請求項１８に記載の樹脂組成物。
【請求項２０】
前記樹脂組成物は、（メタ）アクリレート系ユニット、スチレン系ユニット及び環系ユニットの共重合体を含む、請求項１に記載の樹脂組成物。
【請求項２１】
単一のガラス転移温度を有する、請求項１に記載の樹脂組成物。
【請求項２２】
請求項１から２１のいずれか一項に記載の樹脂組成物を用いて形成された光学フィルム。
【発明の詳細な説明】
【技術分野】
【０００１】
本発明は、耐熱性及び光学的透明性に優れ、ヘイズが小さく、光学的特性に優れ、機械的強度に優れて壊れにくく、耐久性にも優れたフィルムを形成することができる樹脂組成物及びこれを用いて形成された光学フィルムに関する。
【０００２】
本発明は、２００８年４月３０日及び２００９年１月９日にそれぞれ韓国特許庁に提出された韓国特願１０−２００８−００４０８４３号及び１０−２００９−０００２０６９号の出願日の利益を主張し、その全内容は本明細書に含まれる。
【背景技術】
【０００３】
近年、光学技術の発展を基に、従来のブラウン管を代替するプラズマディスプレイパネル（ｐｌａｓｍａ  ｄｉｓｐｌａｙ  ｐａｎｅｌ、ＰＤＰ）、液晶ディスプレイ（ｌｉｑｕｉｄ  ｃｒｙｓｔａｌ  ｄｉｓｐｌａｙ、ＬＣＤ）等多様な方式を利用したディスプレイ技術が提案され市販されている。このようなディスプレイのためのポリマー素材は、その要求特性がより一層高度化している。例えば、液晶ディスプレイの場合、薄膜化、軽量化、画面面積の大型化による広視野角化、高コントラスト化、視野角による画像色調変化の抑制及び画面表示の均一化が特に重要な問題となっている。
【０００４】
これにより、偏光フィルム、偏光素子保護フィルム、位相差フィルム、プラスチック基板、導光板等に多様なポリマーフィルムが用いられており、液晶としてツイストネマチック（ｔｗｉｓｔｅｄ  ｎｅｍａｔｉｃ、ＴＮ）、スーパーツイストネマチック（ｓｕｐｅｒ  ｔｗｉｓｔｅｄ  ｎｅｍａｔｉｃ、ＳＴＮ）、ＶＡ（ｖｅｒｔｉｃａｌ  ａｌｉｇｎｍｅｎｔ）、ＩＰＳ（ｉｎ−ｐｌａｎｅ  ｓｗｉｔｃｈｉｎｇ）液晶セル等を利用した多様なモードの液晶表示装置が開発されている。これら液晶セルは、全て固有の液晶配列をしているため、固有の光学異方性を有し、当該光学異方性を補償するために、多様な種類のポリマーを延伸して位相差機能を与えたフィルムが提案されてきている。
【０００５】
具体的には、液晶表示装置は、液晶分子が有する高い複屈折特性と配向を利用するため、視野角に応じて屈折率が変わり、それにより画面の色相と明るさが変わることから、液晶分子の種類による位相差補償が必要である。例えば、バーチカルアラインメント方式に用いられる殆どの液晶分子は、液晶表示面の厚さ方向の屈折率が面方向の平均屈折率より大きいため、これを補償するために厚さ方向の屈折率が面方向の平均屈折率より小さな位相差特性を有する補償フィルムが必要である。
【０００６】
また、直交した二つの偏光板の正面においては、光を通過させないが、角度を傾けると、二つの偏光板の光軸が直交しなくなって光漏れ現象が現れるため、これを補償するために面内位相差を有する補償フィルムが必要である。さらに、液晶を利用した表示装置は、視野角を広げるために、厚さ方向の位相差補償と面内位相差補償が共に必要である。
【０００７】
位相差補償フィルムとして備えられるべき要件は、複屈折の調節を容易にすることである。しかしながら、フィルムの複屈折は、物質が有する根本的な複屈折のみならず、フィルムにおける高分子鎖の配向によっても行われる。高分子鎖の配向は、殆ど外部から加えられる力によって強制的に行われたり、物質が有する固有特性に基づいて行われるもので、外部の力によって分子を配向する方法は、高分子フィルムを一軸又は二軸に延伸するものである。
【０００８】
当技術分野においては、ディスプレイに用いるために、上述した要求特性を満たすポリマー素材の開発が求められている。
【発明の概要】
【発明が解決しようとする課題】
【０００９】
本発明は、光学的特性及び光学的透明性に優れ、ヘイズが少なく、延伸配向過程で壊れ易いアクリル系フィルムとは異なり機械的強度に優れて壊れにくく、加工性及び耐熱性等の耐久性にも優れたフィルムを提供することができ、フィルムの面内位相差及び厚さ方向位相差を調節することができる樹脂組成物及びこれを用いて形成された光学フィルムを提供することを目的とする。
【課題を解決するための手段】
【００１０】
本発明は、（ａ）１種以上の（メタ）アクリレート系誘導体を含む（メタ）アクリレート系ユニットと、（ｂ）ヒドロキシ基含有部を有する鎖及び芳香族部を有する芳香族系ユニットと、（ｃ）１種以上のスチレン系誘導体を含むスチレン系ユニットと、を含む樹脂組成物を提供する。
【００１１】
また、本発明は、上記樹脂組成物を用いて形成された光学フィルムを提供する。
【発明の効果】
【００１２】
本発明による樹脂組成物は、光学的特性及び光学的透明性に優れ、ヘイズが少なく、延伸配向過程で壊れ易いアクリル系フィルムとは異なり機械的強度に優れて壊れにくく、加工性及び耐熱性に優れる上、光弾性係数が調節されるため、外部応力による位相差値の変化の小さいフィルムを提供することができ、フィルムの面内位相差及び厚さ方向位相差を容易に調節することができる。したがって、上記樹脂組成物を用いて形成された光学フィルムはディスプレイ装置などのＩＴ（情報電子）装置に様々な用途として適用されることができる。
【発明を実施するための形態】
【００１３】
本発明による樹脂組成物は、（ａ）１種以上の（メタ）アクリレート系誘導体を含む（メタ）アクリレート系ユニットと、（ｂ）ヒドロキシ基含有部を有する鎖及び芳香族部を有する芳香族系ユニットと、（ｃ）１種以上のスチレン系誘導体を含むスチレン系ユニットと、を含む。上記（ａ）から（ｃ）のユニットはそれぞれ異なる化合物に含まれてもよく、上記（ａ）から（ｃ）のユニットのうち二つ以上のユニットが一つの化合物に含まれてもよい。
【００１４】
本発明において、上記（メタ）アクリレート系ユニットは、延伸過程でフィルムに負の面内位相差（Ｒｉｎ）特性と陰の厚さ方向位相差（Ｒｔｈ）特性とを弱く与え、上記ヒドロキシ基含有部を有する鎖及び芳香族部を有する芳香族系ユニットは、正の面内位相差（Ｒｉｎ）特性と陽の厚さ方向位相差（Ｒｔｈ）特性とを与え、上記スチレン系ユニットは、負の面内位相差（Ｒｉｎ）特性と陰の厚さ方向位相差（Ｒｔｈ）とを強く与えることができる。ここで、負の面内位相差とは、面内で延伸方向に垂直な方向に屈折率が最も大きくなることを意味し、正の面内位相差とは、延伸方向に屈折率が最も大きくなることを意味し、陰の厚さ方向位相差とは、厚さ方向位相差が面方向の平均屈折率より大きいことを意味し、陽の厚さ方向位相差とは、面内の平均屈折率が厚さ方向の屈折率より大きいことを意味する。
【００１５】
上述した各ユニットの位相差特性によって、上記光学フィルムの位相差特性は各成分の組成と延伸方向、延伸比、一軸又は二軸延伸等の延伸方法により変わることがある。したがって、本発明では、上記各成分の組成と延伸方法を調節することで多様な位相差特性を有するフィルムを製造することができ、光学的特性が優れたフィルムを製造することができ、残留位相差が殆ど無い光学フィルムを提供することもできる。
【００１６】
また、本発明による樹脂組成物は、壊れ易いアクリル系フィルムとは異なり、機械的物性に優れたフィルムを提供することができる。また、上記（ａ）ユニットは、優れた光学的物性を提供し、上記（ｂ）ユニットは、上記（ａ）ユニットを含む化合物との優れた混和性を提供することができる。また、上記（ｂ）ユニットの含量に応じて光弾性係数の値を調節することができるため、外部応力による位相差値の変化の小さいフィルムを製造することができる。
【００１７】
本発明による樹脂組成物は（ｄ）環部を有する環系ユニットをさらに含むことができる。上記（ｄ）ユニットは、上記（ａ）ユニット、上記（ｂ）ユニット及び上記（ｃ）ユニットの少なくとも一つが含まれた化合物に含まれてもよく、当該（ａ）ユニット、当該（ｂ）ユニット及び当該（ｃ）ユニットの少なくとも一つが含まれた化合物と相違する化合物に含まれてもよい。上記（ｄ）ユニットはフィルムに優れた耐熱性を提供することができる。
【００１８】
本発明の実施状態によると、上記（ａ）ユニットと上記（ｄ）ユニットとを含む共重合体、上記（ａ）ユニットと上記（ｃ）ユニットとを含む共重合体、上記（ｃ）ユニットと上記（ｄ）ユニットとを含む共重合体、上記（ａ）ユニット、上記（ｂ）ユニット及び上記（ｃ）ユニットを含む共重合体を用いることができる。この際、これら共重合体は、上記ユニットのうち少なくとも一つを２種以上含むことができる。
【００１９】
具体的には、例えば、メチル（メタ）アクリレートのような（ａ）ユニットとＮ−シクロヘキシルマレイミドのような（ｄ）ユニットとを含む共重合体、即ち、ポリ（Ｎ−シクロヘキシルマレイミド−ｃｏ−メチル（メタ）アクリレート）を用いることができる。また、スチレンのような（ｃ）ユニットと無水マレイン酸のような（ｄ）ユニットとを含む共重合体を用いることができる。さらに、（ａ）ユニットとしてメチルメタクリレート、（ｃ）ユニットとしてスチレンとアルファメチルスチレン、及び（ｄ）ユニットとしてＮ−シクロヘキシルマレイミドを含む共重合体を用いることができる。さらに、（ａ）ユニットとしてメチルメタクリレート、（ｃ）ユニットとしてスチレン又はアルファメチルスチレン、及び（ｄ）ユニットとしてＮ−シクロヘキシルマレイミドと無水マレイン酸を含む共重合体を用いることができる。しかしながら、これらの例は、本発明を例示するためのものであり、本発明の範囲がこれらの例に限定されるものではない。
【００２０】
上記各ユニットの含量は、特に限定されず、上述した各成分の役割を考慮して、目的とする面内位相差及び厚さ方向位相差をはじめ光学的特性、機械的物性、透明性、光弾性係数、混和性等を達成するために、当該各ユニットの含量を決定することができる。例えば、上記（ａ）ユニット、上記（ｂ）ユニット、上記（ｃ）ユニット及び上記（ｄ）ユニットの含量は、それぞれ約０．１〜９９重量％の範囲内で選択されることができる。具体的には、上記（ａ）ユニットの含量は約５０〜９８重量％であることが好ましく、上記（ｂ）ユニットの含量は約０．５〜４０重量％であることが好ましく、上記（ｃ）ユニットの含量は約０．５〜３０重量％であることが好ましい。上記（ｄ）ユニットの含量は約０．５〜４５重量％であることが好ましい。
【００２１】
本発明において、上記（ａ）ユニット、上記（ｂ）ユニット、上記（ｃ）ユニット又は上記（ｄ）ユニットを含む化合物は、ホモ重合体又は共重合体であってもよく、本発明の目的を害しない範囲内で上記（ａ）ユニット、上記（ｂ）ユニット、上記（ｃ）ユニット及び上記（ｄ）ユニット以外のユニットをさらに含むことができる。上記共重合体はランダム又はブロック共重合体であってもよい。
【００２２】
本発明において、上記（ａ）ユニットは（メタ）アクリレートのみならず、（メタ）アクリレート誘導体も含むことができるものとして理解されるべきである。具体的には、上記（メタ）アクリレート系単量体としては、メチルメタクリレート、メチルアクリレート、エチルアクリレート、ブチルアクリレート、２−エチルヘキシルメタクリレート、ラウリルメタクリレート、ベンジルメタクリレート等が挙げられるが、これらに限定されるものではない。特に、メチルメタクリレート（ＭＭＡ）を用いることが最も好ましい。
【００２３】
本発明において、上記（ａ）ユニットを含む化合物として、（メタ）アクリレート系ユニット及び上記（ｄ）環部を有する環系ユニットを含む共重合体を用いることができる。上記（メタ）アクリレート系ユニット及び上記環部を有する環系ユニットを含む共重合体中、（メタ）アクリレート系ユニットの含量は、約５０〜９９重量％、好ましくは約７０〜９８重量％であり、上記環部を有する環系ユニットの含量は、約１〜５０重量％、好ましくは約２〜３０重量％である。上記環部を有する環系ユニットの含量が５０重量％以下であればフィルムのヘイズ（ｈａｚｅ）値を低くするのに有利である。
【００２４】
上記（メタ）アクリレート系ユニット及び上記環部を有する環系ユニットを含む共重合体において、上記環部を有する環系ユニットはフィルムの耐熱性を向上させる役割をする。上記環部を有する環系ユニットの例については後述する。但し、上記（ａ）ユニットと共に共重合体に含まれる環部を有する環系ユニットは、マレイミド部を含むマレイミド系ユニットであることが最も好ましい。上記マレイミド系ユニットは、Ｎ−シクロヘキシルマレイミド、Ｎ−フェニルマレイミド、Ｎ−メチルマレイミド、Ｎ−ブチルマレイミド等から由来した環部を含むことができるが、これらに限定されず、特に、Ｎ−シクロヘキシルマレイミドから由来した環部を含むことが最も好ましい。
【００２５】
上記（メタ）アクリレート系ユニット及び上記環部を有する環系ユニットを含む共重合体としては、（メタ）アクリル系単量体及びマレイミド系単量体のような環系単量体を用い、塊状重合、溶液重合、懸濁重合、乳化重合等の方法で製造されることができる。
【００２６】
本発明において、上記（ｂ）ヒドロキシ基含有部を有する鎖及び芳香族部を有する芳香族系ユニットの数平均分子量は、１，５００〜２，０００，０００ｇ／ｍｏｌであることが好ましい。上記芳香族系ユニットはフェノキシ系樹脂を含むことが好ましい。ここで、フェノキシ系樹脂は、ベンゼン環に少なくとも一つの酸素ラジカルが結合された構造を含む。例えば、上記（ｂ）芳香族系ユニットは、下記式１で表されるユニットを１種以上含むことができる。上記（ｂ）芳香族系ユニットは、下記式１のユニットを５〜１０，０００個含むことが好ましく、より好ましくは５〜７，０００個、さらに好ましくは５〜５，０００個である。上記（ｂ）芳香族系ユニットに下記式１で表されるユニットが２種以上含まれる場合、これらはランダム、交互又はブロックの形態で含まれることができる。
【００２７】
【化１】
2011519389.tif 000002
【００２８】
上記式中、Ｘは、少なくとも一つのベンゼン環を含む２価基であり、Ｒは、炭素数１〜６の直鎖又は分岐鎖のアルキレンである。
【００２９】
具体的には、Ｘは、下記式２乃至４のような化合物に由来する２価基であることが好ましいが、これに限定されるものではない。
【００３０】
【化２】
2011519389.tif 000003
【００３１】
上記式中、Ｒ１は、直接結合、炭素数１〜６の直鎖又は分岐鎖のアルキレン又は炭素数３〜２０のシクロアルキリデンであり、Ｒ２及びＲ３は、それぞれ、水素、炭素数１〜６の直鎖又は分岐鎖のアルキル又は炭素数２〜６の直鎖又は分岐鎖のアルケニルであり、ｎ及びｍは、それぞれ、１〜５の整数である。
【００３２】
【化３】
2011519389.tif 000004
【００３３】
上記式中、Ｒ４は、水素、炭素数１〜６の直鎖又は分岐鎖のアルキル又は炭素数２〜６の直鎖又は分岐鎖のアルケニルであり、pは、１〜６の整数である。
【００３４】
【化４】
2011519389.tif 000005
【００３５】
上記式中、Ｒ６及びＲ７は、それぞれ、直接結合、炭素数１〜６の直鎖又は分岐鎖のアルキレン又は炭素数３〜２０のシクロアルキリデンであり、Ｒ５及びＲ８は、それぞれ、水素、炭素数１〜６の直鎖又は分岐鎖のアルキル又は炭素数２〜６の直鎖又は分岐鎖のアルケニルであり、ｑ及びｒは、それぞれ、１〜５の整数である。
【００３６】
上記式２から４で表される化合物の具体的な例は、下記の通りであるが、これらに限定されるものではない。
【００３７】
【化５】
2011519389.tif 000006
【００３８】
上記芳香族系ユニットは、特に、下記式５で表される１種以上のフェノキシ系ユニットを５〜１０，０００個含むことが最も好ましい。
【００３９】
【化６】
2011519389.tif 000007
【００４０】
上記式中、Ｒ９は、直接結合又は炭素数１〜６の直鎖又は分岐鎖のアルキレンであり、Ｒ１０は、炭素数１〜６の直鎖又は分岐鎖のアルキレンである。
【００４１】
上記式５は、下記式６で表されることが好ましい。
【００４２】
【化７】
2011519389.tif 000008
【００４３】
上記（ｂ）ユニットを含む化合物の末端は、ＯＨ基であってもよい。
【００４４】
本発明において、上記（ｃ）スチレン系ユニットは、スチレンのみならず、スチレン系誘導体も含むことができるものとして理解されるべきである。スチレン系誘導体は、スチレンのベンゼン環又はビニル基に脂肪族炭化水素又はヘテロ原子を含む置換基を一つ以上有する化合物を含み、具体的にアルファメチルスチレンも含む。
【００４５】
本発明において、上記（ｃ）ユニットを含む化合物として、スチレン系ユニットと上記（ｄ）環部を有する環系ユニットを含む共重合体を用いることができる。上記スチレン系ユニット及び環部を有する環系ユニットを含む共重合体中、当該スチレン系ユニットの含量は、約１〜９９重量％、好ましくは約３０〜９９重量％、より好ましくは約４０〜９５重量％であり、当該環部を有する環系ユニットの含量は、約１〜９９重量％、好ましくは約１〜７０重量％、より好ましくは約５〜６０重量％である。上記スチレン系ユニット及び環部を有する環系ユニットを含む共重合体を溶融混和して用いることによって、フィルムの接着性及び耐熱性を向上させることができる。環部を有する環系ユニットの含量が少な過ぎると、混和性が多少落ちることがある。上記環部を有する環系ユニットの例については後述する。但し、上記（ｃ）ユニットと共に共重合体に含まれる環部を有する環系ユニットは、無水マレイン酸部を含む無水マレイン酸系ユニットであることが最も好ましい。
【００４６】
本発明において、上記（ｄ）ユニットはフィルムの耐熱性を向上させることができる。上記（ｄ）ユニットの含量は、約０．１〜９９重量％、好ましくは約０．５〜４５重量％である。上記（ｄ）ユニット中の環部としては、無水マレイン酸、マレイミド、グルタル酸無水物、グルタルイミド、ラクトン及びラクタム等が含まれるが、これらに限定されるものではない。
【００４７】
本発明の一実施形態によると、上述した（ａ）から（ｄ）のユニットを含む成分として、１）（メタ）アクリレート系ユニットとマレイミド系ユニットを含む共重合体、２）フェノキシ系（ｐｈｅｎｏｘｙ−ｂａｓｅｄ）ユニットを含む樹脂、及び、３）スチレン系ユニットと無水マレイン酸ユニットを含む共重合体を用いることができる。この場合、各成分の含量は、１〜９９重量％であることが好ましい。具体的には、上記１）共重合体は、約５０〜９９重量％であることが好ましく、約７５〜９８重量％であることがより好ましい。上記２）樹脂は、約０．５〜４０重量％であることが好ましく、約１〜３０重量％であることがより好ましい。上記３）共重合体は、約０．５〜３０重量％であることが好ましく、約１〜２０重量％であることがより好ましい。
【００４８】
特に、上記１）（メタ）アクリレート系ユニットとマレイミド系ユニットを含む共重合体中、マレイミド系単量体の含量が５０重量％以下の場合には、上記１）から３）成分の混合比に関係なく、全領域にわたって混和性（ｍｉｓｃｉｂｉｌｉｔｙ）を示し、このような樹脂組成物を用いて製造した光学フィルムは、単一のガラス転移温度（Ｔｇ）を示すことができる優れた長所を有する。
【００４９】
本発明による樹脂組成物は、上述した光学物性、耐熱性、接着性等が要求される用途であれば、制限なく用いることができ、光学フィルムの材料としても使用できる。
【００５０】
本発明による樹脂組成物を用いて形成した光学フィルムは、厚さが５〜５００μｍ、より好ましくは５〜３００μｍであることが好ましいが、これに限定されるものではない。上記光学フィルムの光透過度は９０％以上であり、ヘイズ（ｈａｚｅ）特性は２．５％以下、好ましくは１％以下、より好ましくは０．５％以下の範囲を有することができる。本発明による光学フィルムのガラス転移温度は１００℃以上であることが好ましい。
【００５１】
上記光学フィルムは、上記（ｂ）ユニット及び（ｃ）ユニットの含量に応じて光弾性係数の値を非常に小さく調節することができ、この場合、外部応力による位相差値の変化が小さい特徴を有するようになるため、光漏れ現象を減らすことができる。
【００５２】
本発明による樹脂組成物は、上述した成分を溶融混合してブレンディングすることで製造できる。上記成分の溶融混合は、押出器等を用いて行うことができる。
【００５３】
上記樹脂組成物は、一般的に用いられる潤滑剤（ｌｕｂｒｉｃａｎｔ）、酸化防止剤、ＵＶ安定剤、ＵＶ吸収剤、及び熱安定剤等をさらに含むことができる。
【００５４】
本発明による光学フィルムは、上述した樹脂組成物を用いて形成されることができる。具体的には、本発明による光学フィルムは、上述した樹脂組成物を用意する段階と、上記樹脂組成物を用いてフィルムを成形する段階とを含む方法により製造できる。上記方法は、上記フィルムを一軸又は二軸延伸する段階をさらに含むことができる。
【００５５】
本発明による光学フィルムの製造時には当技術分野における公知の方法を利用し、具体的には、押出成形法を利用することができる。例えば、上記樹脂組成物を真空乾燥して水分及び溶存酸素を除去した後、原料ホッパーから押出器までを窒素置換したシングル又はツイン押出器に供給し、高温で溶融して原料ペレットを得、得られた原料ペレットを真空乾燥し、原料ホッパーから押出器までを窒素置換したシングル押出器で溶融した後、コートハンガー型のＴダイ（Ｔ−ｄｉｅ）を通過させ、クロムメッキキャスティングロール及び乾燥ロール等を経てフィルムを製造することができる。
【００５６】
本発明による光学フィルムの製造時には、上記フィルムを一軸又は二軸延伸する段階をさらに含むことができる。
【実施例】
【００５７】
以下、実施例を挙げて本発明をより詳細に説明する。しかしながら、下記実施例は、本発明を例示するためのものであり、これによって本発明の範囲が限定されるものではない。
【００５８】
ポリ（Ｎ−シクロヘキシルマレイミド−ｃｏ−メチルメタクリレート）樹脂としてはＬＧＭＭＡ社製の「ＩＨ８３０ＨＲ」樹脂を用い、フェノキシ系樹脂としては、ＩｎＣｈｅｍ社製のフェノキシ樹脂である「ＩｎＣｈｅｍＲｅｚ  Ｐｈｅｎｏｘｙ  ＰＫＦＥ（登録商標）」樹脂を用い、スチレン−無水マレイン酸共重合体樹脂としては、ＮＯＶＡ  Ｃｈｅｍｉｃａｌｓ社製の「ＤＹＬＡＲＫ（登録商標）３３２」（スチレン８５重量％、無水マレイン酸１５重量％）を用いた。
【００５９】
ポリ（Ｎ−シクロヘキシルマレイミド−ｃｏ−メチルメタクリレート）１００重量部を基準として、スチレン−無水マレイン酸共重合体樹脂５．９〜２３．５重量部とフェノキシ樹脂５〜４０重量部とを均一に混合した樹脂組成物を、原料ホッパー（ｈｏｐｐｅｒ）から押出器までを窒素置換した２４φの押出器に供給し、２５０℃で溶融して原料ペレット（ｐｅｌｌｅｔ）を製造した。
【００６０】
得られたペレットを真空乾燥し、示差走査熱量計（Ｍｅｔｔｌｅｒ  Ｔｏｌｅｄｏ社製の「ＤＳＣ８２３」）を用い、窒素雰囲気下において昇温速度１０℃でガラス転移温度を測定した。
【００６１】
得られた原料ペレットを乾燥し、２６０℃で押出器で溶融し、コートハンガー型のＴダイ（Ｔ−ｄｉｅ）を通過させ、クロムメッキキャスティングロール及び乾燥ロール等を経て、厚さ１５０μｍのフィルムを製造した。実験用簡易延伸機を用いて延伸温度、延伸比等を変えて延伸した。
【００６２】
分光光度計（ｎ＆ｋ  ｓｐｅｃｔｒｏｍｅｔｅｒ、ｎ＆ｋ  Ｔｅｃｈｎｏｌｏｇｙ社製）を用いて製造されたフィルムの透過度を測定し、ヘーズメーター（Ｍｕｒａｋａｍｉ  Ｒｅｓｅａｒｃｈ  Ｌａｂ．）を用いてヘイズを測定した。また、複屈折測定装置（Ａｘｏｓｃａｎ）を用いて延伸前後のフィルムの面内位相差（Ｒｉｎ）及び厚さ方向位相差（Ｒｔｈ）を測定し、これらの値は下記のように定義される。
【００６３】
【数１】
2011519389.tif 000009
【００６４】
上記式中、ｎｘは、フィルム面方向の屈折率の最大値であり、ｎｙは、フィルム面方向の屈折率のうちｎｘに垂直な方向の屈折率であり、ｎzは、フィルム厚さ方向の屈折率であり、ｄはフィルムの厚さである。
【００６５】
下記表１に、フェノキシ樹脂、スチレン−無水マレイン酸共重合体の含量比による樹脂組成物の実施例の結果を示した。
【００６６】
【表１】
2011519389.tif 000010
【００６７】
上記実施例から分かるように、本発明による樹脂組成物は、光学物性及び耐熱性に優れたフィルムを提供でき、かつ、延伸により位相差を調節することで多様な光学フィルムを提供することができる。
【国際調査報告】
2011519389.tif 000015
2011519389.tif 000016
2011519389.tif 000017
2011519389.tif 000018